(57)【要約】【課題】残渣のひび割れを抑制できるようにした樹脂組成物及びはんだ付け用フラックスを提供する。【解決手段】樹脂組成物は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下である。はんだ付け用フラックスは、樹脂組成物を溶剤で希釈したものである。【選択図】無し【特許請求の範囲】
【請求項１】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンとを含み、
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下である
ことを特徴とする樹脂組成物。
【請求項２】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンと溶剤とを含み、
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下である
ことを特徴とするはんだ付け用フラックス。
【請求項３】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を、１．５ｗｔ％以上１０．０ｗｔ％以下含む
ことを特徴とする請求項２に記載のはんだ付け用フラックス。
【請求項４】
ロジンを５．０ｗｔ％以上１０．０ｗｔ％以下、
溶剤を８０．０ｗｔ％以上９０．０ｗｔ％以下含む
ことを特徴とする請求項２または請求項３に記載のはんだ付け用フラックス。
【請求項５】
活性剤としてさらに他の有機酸を０ｗｔ％以上５．０ｗｔ％以下、
有機ハロゲン化合物を０ｗｔ％以上１．０ｗｔ％以下、
アミンハロゲン化水素酸塩を０ｗｔ％以上１．０ｗｔ％以下含む
ことを特徴とする請求項２〜請求項４の何れか１項に記載のはんだ付け用フラックス。
【請求項６】
活性剤としてさらにアミンを０ｗｔ％以上１．０ｗｔ％以下含む
ことを特徴とする請求項２〜請求項５の何れか１項に記載のはんだ付け用フラックス。
【発明の詳細な説明】
【技術分野】
【０００１】
本発明は、樹脂組成物及びこの樹脂組成物を用いたはんだ付け用フラックスに関する。
【背景技術】
【０００２】
一般的に、はんだ付けに用いられるフラックスは、はんだ及びはんだ付けの対象となる接合対象物の金属表面に存在する金属酸化物を化学的に除去し、両者の境界で金属元素の移動を可能にする効能を持つ。このため、フラックスを使用してはんだ付けを行うことで、はんだと接合対象物の金属表面との間に金属間化合物が形成できるようになり、強固な接合が得られる。
【０００３】
ロジン等の樹脂を含むフラックスでは、はんだ付け後にロジンを主とした残渣が残存する。しかし、ロジンを主とした残渣はひび割れが発生しやすい。残渣にひび割れがあると、時間の経過に伴う吸湿の影響で水分が吸着されやすくなる。これにより、マイグレーション等の信頼性低下が発生するため、ひび割れが発生している残渣は好ましくない。このため、ロジンに含まれるアビエチン酸型樹脂酸の含有率を調整して、ひび割れの目視検査の視認性を確保できるようにしたはんだ付け用フラックスが提案されている（例えば、特許文献１参照）。
【先行技術文献】
【特許文献】
【０００４】
【特許文献１】特開２０１３−１６３２２１号公報
【発明の概要】
【発明が解決しようとする課題】
【０００５】
しかし、アビエチン酸型樹脂酸の含有率を低下させるようにロジンを調製するには、コストが掛かり、簡便な手法で残渣のひび割れを抑制できるようにすることが望まれる。
【０００６】
本発明は、このような課題を解決するためなされたもので、残渣のひび割れを抑制できるようにした樹脂組成物及びはんだ付け用フラックスを提供することを目的とする。
【課題を解決するための手段】
【０００７】
オレイン酸とリノール酸の反応物であるダイマー酸、及びその水添物、オレイン酸とリノール酸の反応物であるトリマー酸、及びその水添物は、ロジンに柔軟性を持たせて残渣のひび割れを抑制できることを見出した。
【０００８】
そこで、本発明は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンとを含み、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下である樹脂組成物である。
【０００９】
また、本発明は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンと溶剤とを含み、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下であるはんだ付け用フラックスである。
【００１０】
はんだ付け用フラックスにおいて、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を、１．５ｗｔ％以上１０．０ｗｔ％以下含むことが好ましい。
【００１１】
また、はんだ付け用フラックスにおいて、ロジンを５．０ｗｔ％以上１０．０ｗｔ％以下、溶剤を８０．０ｗｔ％以上９０．０ｗｔ％以下含むことが好ましい。また、活性剤としてさらに他の有機酸を０ｗｔ％以上５．０ｗｔ％以下、有機ハロゲン化合物を０ｗｔ％以上１．０ｗｔ％以下、アミンハロゲン化水素酸塩を０ｗｔ％以上１．０ｗｔ％以下含むことが好ましく、活性剤としてさらにアミンを０ｗｔ％以上１．０ｗｔ％以下含むことが好ましい。
【発明の効果】
【００１２】
本発明の樹脂組成物は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下である。
【００１３】
本発明のはんだ付け用フラックスは、本発明の樹脂組成物が溶剤で希釈されたもので、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下であることで、はんだ付け後の残渣のひび割れを抑制することができる。
【発明を実施するための形態】
【００１４】
＜本実施の形態の樹脂組成物及びはんだ付け用フラックスの一例＞
本実施の形態の樹脂組成物は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンとを含む。
【００１５】
樹脂組成物は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下である。
【００１６】
本実施の形態のはんだ付け用フラックスは、この樹脂組成物を溶剤で希釈したものであり、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンと溶剤とを含む。
【００１７】
はんだ付け用フラックスは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下である。
【００１８】
本実施の形態のダイマー酸は、オレイン酸とリノール酸の反応物で、炭素数が３６の２量体である。また、本実施の形態のトリマー酸は、オレイン酸とリノール酸の反応物で、炭素数が５４の３量体である。オレイン酸とリノール酸の反応物である本実施の形態のダイマー酸及びトリマー酸は、はんだ付けで想定される温度域での耐熱性を有し、はんだ付け時に活性剤として機能する。また、残渣中でロジンに柔軟性を持たせてロジンのひび割れを抑制する。
【００１９】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸は、活性剤として機能することで、量が減少する。このため、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸を添加する量が少ないと、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸が残渣中に残る量が少なくなる。これにより、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のロジンに対する比率が低くなり、残渣中でロジンのひび割れを抑制する効果が得られない。
【００２０】
そこで、はんだ付け用フラックスは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは。オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸の２種以上の合計を、１．５ｗｔ％以上１０．０ｗｔ％以下含む。
【００２１】
本実施の形態のはんだ付け用フラックスは、ロジンを５．０ｗｔ％以上１０．０ｗｔ％以下、溶剤を８０．０ｗｔ％以上９０．ｗｔ％以下含む。また、本実施の形態のはんだ付け用フラックスは、活性剤としてさらに他の有機酸を０ｗｔ％以上５．０ｗｔ％以下、有機ハロゲン化合物を０ｗｔ％以上１．０ｗｔ％以下、アミンハロゲン化水素酸塩を０ｗｔ％以上１．０ｗｔ％以下含む。本実施の形態のはんだ付け用フラックスは、活性剤としてさらにアミンを０ｗｔ％以上１．０ｗｔ％以下含む。
【００２２】
ロジンとしては、例えば、ガムロジン、ウッドロジン及びトール油ロジン等の原料ロジン、並びに該原料ロジンから得られる誘導体が挙げられる。該誘導体としては、例えば、精製ロジン、水添ロジン、不均化ロジン、重合ロジン、酸変性ロジン、フェノール変性ロジン及びα，β不飽和カルボン酸変性物（アクリル化ロジン、マレイン化ロジン、フマル化ロジン等）、並びに該重合ロジンの精製物、水素化物及び不均化物、並びに該α，β不飽和カルボン酸変性物の精製物、水素化物及び不均化物等が挙げられ、これらの１種または２種以上を使用することができる。
【００２３】
本実施の形態のはんだ付け用フラックスは、ロジンに加えてさらに他の樹脂を含んでも良く、他の樹脂としては、テルペン樹脂、変性テルペン樹脂、テルペンフェノール樹脂、変性テルペンフェノール樹脂、スチレン樹脂、変性スチレン樹脂、キシレン樹脂、及び変性キシレン樹脂から選択される少なくとも一種以上の樹脂をさらに含むことができる。変性テルペン樹脂としては、芳香族変性テルペン樹脂、水添テルペン樹脂、水添芳香族変性テルペン樹脂等を使用することができる。変性テルペンフェノール樹脂としては、水添テルペンフェノール樹脂等を使用することができる。変性スチレン樹脂としては、スチレンアクリル樹脂、スチレンマレイン酸樹脂等を使用することができる。変性キシレン樹脂としては、フェノール変性キシレン樹脂、アルキルフェノール変性キシレン樹脂、フェノール変性レゾール型キシレン樹脂、ポリオール変性キシレン樹脂、ポリオキシエチレン付加キシレン樹脂等を使用することができる。なお、ロジンの全量を１００とした場合、他の樹脂の量は４０ｗｔ％以下であることが好ましく、より好ましくは２０ｗｔ％以下である。
【００２４】
他の有機酸としては、グルタル酸、アジピン酸、アゼライン酸、エイコサン二酸、クエン酸、グリコール酸、コハク酸、サリチル酸、ジグリコール酸、ジピコリン酸、ジブチルアニリンジグリコール酸、スベリン酸、セバシン酸、チオグリコール酸、フタル酸、イソフタル酸、テレフタル酸、ドデカン二酸、パラヒドロキシフェニル酢酸、ピコリン酸、フェニルコハク酸、フマル酸、マレイン酸、マロン酸、ラウリン酸、安息香酸、酒石酸、イソシアヌル酸トリス(２−カルボキシエチル)、グリシン、１，３−シクロヘキサンジカルボン酸、２，２−ビス(ヒドロキシメチル)プロピオン酸、２，２−ビス(ヒドロキシメチル)ブタン酸、４−ｔｅｒｔ−ブチル安息香酸、２，３−ジヒドロキシ安息香酸、２，４−ジエチルグルタル酸、２−キノリンカルボン酸、３−ヒドロキシ安息香酸、リンゴ酸、ｐ−アニス酸、パルミチン酸、ステアリン酸、１２−ヒドロキシステアリン酸、オレイン酸、リノール酸、リノレン酸等が挙げられる。
【００２５】
また、他の有機酸としては、オレイン酸とリノール酸の反応物以外のダイマー酸、オレイン酸とリノール酸の反応物以外のトリマー酸、オレイン酸とリノール酸の反応物以外のダイマー酸に水素を添加した水添ダイマー酸またはオレイン酸とリノール酸の反応物以外のトリマー酸に水素を添加した水添トリマー酸として、アクリル酸の反応物であるダイマー酸、アクリル酸の反応物であるトリマー酸、メタクリル酸の反応物であるダイマー酸、メタクリル酸の反応物であるトリマー酸、アクリル酸とメタクリル酸の反応物であるダイマー酸、アクリル酸とメタクリル酸の反応物であるトリマー酸、オレイン酸の反応物であるダイマー酸、オレイン酸の反応物であるトリマー酸、リノール酸の反応物であるダイマー酸、リノール酸の反応物であるトリマー酸、リノレン酸の反応物であるダイマー酸、リノレン酸の反応物であるトリマー酸、アクリル酸とオレイン酸の反応物であるダイマー酸、アクリル酸とオレイン酸の反応物であるトリマー酸、アクリル酸とリノール酸の反応物であるダイマー酸、アクリル酸とリノール酸の反応物であるトリマー酸、アクリル酸とリノレン酸の反応物であるダイマー酸、アクリル酸とリノレン酸の反応物であるトリマー酸、メタクリル酸とオレイン酸の反応物であるダイマー酸、メタクリル酸とオレイン酸の反応物であるトリマー酸、メタクリル酸とリノール酸の反応物であるダイマー酸、メタクリル酸とリノール酸の反応物であるトリマー酸、メタクリル酸とリノレン酸の反応物であるダイマー酸、メタクリル酸とリノレン酸の反応物であるトリマー酸、オレイン酸とリノレン酸の反応物であるダイマー酸、オレイン酸とリノレン酸の反応物であるトリマー酸、リノール酸とリノレン酸の反応物であるダイマー酸、リノール酸とリノレン酸の反応物であるトリマー酸、上述したオレイン酸とリノール酸の反応物以外のダイマー酸に水素を添加した水添ダイマー酸、オレイン酸とリノール酸の反応物以外のトリマー酸に水素を添加した水添トリマー酸等が挙げられる。
【００２６】
アミンとしては、モノエタノールアミン、ジフェニルグアニジン、エチルアミン、トリエチルアミン、エチレンジアミン、トリエチレンテトラミン、２−メチルイミダゾール、２−ウンデシルイミダゾール、２−ヘプタデシルイミダゾール、１，２−ジメチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−ウンデシルイミダゾール、１−シアノエチル−２−エチル−４−メチルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２′−メチルイミダゾリル−（１′）］−エチル−ｓ−トリアジン、２，４−ジアミノ−６−［２′−ウンデシルイミダゾリル−（１′）］−エチル−ｓ−トリアジン、２，４−ジアミノ−６−［２′−エチル−４′−メチルイミダゾリル−（１′）］−エチル−ｓ−トリアジン、２，４−ジアミノ−６−［２′−メチルイミダゾリル−（１′）］−エチル−ｓ−トリアジンイソシアヌル酸付加物、２−フェニルイミダゾールイソシアヌル酸付加物、２−フェニル−４，５−ジヒドロキシメチルイミダゾール、２−フェニル−４−メチル−５−ヒドロキシメチルイミダゾール、２，３−ジヒドロ−１Ｈ−ピロロ［１，２−ａ］ベンズイミダゾール、１−ドデシル−２−メチル−３−ベンジルイミダゾリウムクロライド、２−メチルイミダゾリン、２−フェニルイミダゾリン、２，４−ジアミノ−６−ビニル−ｓ−トリアジン、２，４−ジアミノ−６−ビニル−ｓ−トリアジンイソシアヌル酸付加物、２，４−ジアミノ−６−メタクリロイルオキシエチル−ｓ−トリアジン、エポキシ−イミダゾールアダクト、２−メチルベンゾイミダゾール、２−オクチルベンゾイミダゾール、２−ペンチルベンゾイミダゾール、２−（１−エチルペンチル）ベンゾイミダゾール、２−ノニルベンゾイミダゾール、２−（４−チアゾリル）ベンゾイミダゾール、ベンゾイミダゾール、２−（２′−ヒドロキシ−５′−メチルフェニル）ベンゾトリアゾール、２−（２′−ヒドロキシ−３′−ｔｅｒｔ−ブチル−５′−メチルフェニル）−５−クロロベンゾトリアゾール、２−（２′−ヒドロキシ−３′，５′−ジ−ｔｅｒｔ−アミルフェニル）ベンゾトリアゾール、２−（２′−ヒドロキシ−５′−ｔｅｒｔ−オクチルフェニル）ベンゾトリアゾール、２，２′−メチレンビス［６−（２Ｈ−ベンゾトリアゾール−２−イル）−４−ｔｅｒｔ−オクチルフェノール］、６−（２−ベンゾトリアゾリル）−４−ｔｅｒｔ−オクチル−６′−ｔｅｒｔ−ブチル−４′−メチル−２，２′−メチレンビスフェノール、１，２，３−ベンゾトリアゾール、１−［Ｎ，Ｎ−ビス（２−エチルヘキシル）アミノメチル］ベンゾトリアゾール、カルボキシベンゾトリアゾール、１−［Ｎ，Ｎ−ビス（２−エチルヘキシル）アミノメチル］メチルベンゾトリアゾール、２，２′−［［（メチル−１Ｈ−ベンゾトリアゾール−１−イル）メチル］イミノ］ビスエタノール、１−（１′，２′−ジカルボキシエチル）ベンゾトリアゾール、１−（２，３−ジカルボキシプロピル）ベンゾトリアゾール、１−［（２−エチルヘキシルアミノ）メチル］ベンゾトリアゾール、２，６−ビス［（１Ｈ−ベンゾトリアゾール−１−イル）メチル］−４−メチルフェノール、５−メチルベンゾトリアゾール、５−フェニルテトラゾール等が挙げられる。
【００２７】
有機ハロゲン化合物としては、有機ブロモ化合物であるｔｒａｎｓ−２，３−ジブロモ−１，４−ブテンジオール、トリアリルイソシアヌレート6臭化物、１−ブロモ−２−ブタノール、１−ブロモ−２−プロパノール、３−ブロモ−１−プロパノール、３−ブロモ−１，２−プロパンジオール、１，４−ジブロモ−２−ブタノール、１，３−ジブロモ−２−プロパノール、２，３−ジブロモ−１−プロパノール、２，３−ジブロモ−１，４−ブタンジオール、２，３−ジブロモ−２−ブテン−１，４−ジオール、ｔｒａｎｓ−２，３−ジブロモ−２−ブテン−１，４−ジオール、ｃｉｓ−２，３−ジブロモ−２−ブテン−１，４−ジオール、テトラブロモフタル酸、ブロモコハク酸等が挙げられる。また、有機クロロ化合物であるクロロアルカン、塩素化脂肪酸エステル、ヘット酸、ヘット酸無水物等が挙げられる。
【００２８】
アミンハロゲン化水素酸塩は、アミンとハロゲン化水素を反応させた化合物であり、アニリン塩化水素、アニリン臭化水素等が挙げられる。アミンハロゲン化水素酸塩のアミンとしては、上述したアミンを用いることができ、エチルアミン、エチレンジアミン、トリエチルアミン、メチルイミダゾール、２−エチル−４−メチルイミダゾール等が挙げられ、ハロゲン化水素としては、塩素、臭素、ヨウ素、フッ素の水素化物（塩化水素、臭化水素、ヨウ化水素、フッ化水素）が挙げられる。また、アミンハロゲン化水素酸塩に代えて、あるいはアミンハロゲン化水素酸塩と合わせてホウフッ化物を含んでも良く、ホウフッ化物としてホウフッ化水素酸等が挙げられる。
【００２９】
溶剤としては、水、アルコール系溶剤、グリコールエーテル系溶剤、テルピネオール類等が挙げられる。アルコール系溶剤としてはエタノール、工業用エタノール（エタノールにメタノール及び／またはイソプロピルアルコールを添加した混合溶剤）、イソプロピルアルコール、１，２−ブタンジオール、イソボルニルシクロヘキサノール、２，４−ジエチル−１，５−ペンタンジオール、２，２−ジメチル−１，３−プロパンジオール、２，５−ジメチル−２，５−ヘキサンジオール、２，５−ジメチル−３−ヘキシン−２，５−ジオール、２，３−ジメチル−２，３−ブタンジオール、１，１，１−トリス（ヒドロキシメチル）エタン、２−エチル−２−ヒドロキシメチル−１，３−プロパンジオール、２，２′−オキシビス（メチレン）ビス（２−エチル−１，３−プロパンジオール）、２，２−ビス（ヒドロキシメチル）−１，３−プロパンジオール、１，２，６−トリヒドロキシヘキサン、ビス［２，２，２−トリス（ヒドロキシメチル）エチル］エーテル、１−エチニル−１−シクロヘキサノール、１，４−シクロヘキサンジオール、１，４−シクロヘキサンジメタノール、エリトリトール、トレイトール、グアヤコールグリセロールエーテル、３，６−ジメチル−４−オクチン−３，６−ジオール、２，４，７，９−テトラメチル−５−デシン−４，７−ジオール等が挙げられる。グリコールエーテル系溶剤としては、ヘキシルジグリコール、ジエチレングリコールモノ−２−エチルヘキシルエーテル、エチレングリコールモノフェニルエーテル、２−メチルペンタン−２，４−ジオール、ジエチレングリコールモノヘキシルエーテル、ジエチレングリコールジブチルエーテル、トリエチレングリコールモノブチルエーテル等が挙げられる。溶剤は、好ましくはアルコール系溶剤であるエタノール、工業用エタノール（エタノールにメタノール及び／またはイソプロピルアルコールを添加した混合溶剤）、イソプロピルアルコールである。
【００３０】
＜本実施の形態の樹脂組成物及びはんだ付け用フラックスの作用効果例＞
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは。オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸の２種以上を含み、ロジンとの比率が所定の範囲内の樹脂組成物を溶剤で希釈したはんだ付け用フラックスでは、はんだ付け後の残渣のひび割れを抑制することができる。また、析出の発生を抑制することができる。
【実施例】
【００３１】
以下の表１、表２に示す組成で実施例と比較例の樹脂組成物を調合し、表１に示す実施例の樹脂組成物を溶剤で希釈して表３に示す組成で実施例のはんだ付け用フラックスを調合し、表２に示す比較例の樹脂組成物を溶剤で希釈して表４に示す組成で比較例のはんだ付け用フラックスを調合して、各実施例及び各比較例のはんだ付け用フラックスで残渣のひび割れの有無について検証した。なお、表１、表２における組成率は、樹脂組成物の全量を１００とした場合のｗｔ（重量）％であり、表３、表４における組成率は、フラックスの全量を１００とした場合のｗｔ（重量）％である。
【００３２】
＜はんだ付け後の残渣のひび割れの評価＞
（１）検証方法
実施例、比較例に記載のはんだ付け用フラックスを、Ｃｕ板に塗布する。Ｃｕ板のサイズは、３０×３０×０．３ｍｍである。はんだ付け用フラックスの量は、０．０５ｍｌである。Ｃｕ板に塗布されたはんだ付け用フラックスにはんだ試料を載せ、試験片とする。はんだ試料は、Ｓｎ−３Ａｇ−０．５Ｃｕと表記される組成であり、Ａｇを３．０ｗｔ％、Ｃｕを０．５ｗｔ％含み、残部がＳｎである。このはんだを環状としたはんだリング０．３ｇを用いた。試験片をホットプレートに載せ、２５０℃まで加熱し、はんだ溶融後、２０秒間保持し、その後、室温まで冷却する。そして、残渣のひび割れの有無を実体顕微鏡で倍率を４０倍として確認した。
【００３３】
（２）判定基準
〇：ひび割れが確認されなかった
×：ひび割れが確認された
【００３４】
【表１】
2019118929.tif 000002
【００３５】
【表２】
2019118929.tif 000003
【００３６】
【表３】
2019118929.tif 000004
【００３７】
【表４】
2019118929.tif 000005
【００３８】
実施例１ａに示すように、オレイン酸とリノール酸の反応物であるダイマー酸を３３．３ｗｔ％、ロジンを６７．７ｗｔ％含み、ロジンに対するダイマー酸の比率が０．５で、本発明で規定される範囲内である樹脂組成物を溶剤で希釈したはんだ付け用フラックスは、実施例１ｂに示すように、実施例１ｂに示すように、オレイン酸とリノール酸の反応物であるダイマー酸を５．０ｗｔ％、ロジンを１０．０ｗｔ％含み、ロジンに対するダイマー酸の比率が０．５で、本発明で規定される範囲内であり、残部が溶剤である。実施例１ｂのはんだ付け用フラックスでは、はんだ付け後の残渣のひび割れの抑制に対して十分な効果が得られた。
【００３９】
実施例２ａに示すように、オレイン酸とリノール酸の反応物であるダイマー酸に水素を添加した水添ダイマー酸を３３．３ｗｔ％、ロジンを６７．７ｗｔ％含み、ロジンに対する水添ダイマー酸の比率が０．５で、本発明で規定される範囲内である樹脂組成物を溶剤で希釈したはんだ付け用フラックスは、実施例２ｂに示すように、オレイン酸とリノール酸の反応物であるダイマー酸に水素を添加した水添ダイマー酸を５．０ｗｔ％、ロジンを１０．０ｗｔ％含み、ロジンに対する水添ダイマー酸の比率が０．５で、本発明で規定される範囲内であり、残部が溶剤である。実施例２ｂのはんだ付け用フラックスでも、はんだ付け後の残渣のひび割れの抑制に対して十分な効果が得られた。
【００４０】
実施例３ａに示すように、オレイン酸とリノール酸の反応物であるトリマー酸を３３．３ｗｔ％、ロジンを６７．７ｗｔ％含み、ロジンに対するトリマー酸の比率が０．５で、本発明で規定される範囲内である樹脂組成物を溶剤で希釈したはんだ付け用フラックスは、実施例３ｂに示すように、オレイン酸とリノール酸の反応物であるトリマー酸を５．０ｗｔ％、ロジンを１０．０ｗｔ％含み、ロジンに対するトリマー酸の比率が０．５で、本発明で規定される範囲内であり、残部が溶剤である。実施例３ｂのはんだ付け用フラックスでも、はんだ付け後の残渣のひび割れの抑制に対して十分な効果が得られた。
【００４１】
実施例４ａに示すように、オレイン酸とリノール酸の反応物であるトリマー酸に水素を添加した水添トリマー酸を３３．３ｗｔ％、ロジンを６７．７ｗｔ％含み、ロジンに対する水添トリマー酸の比率が０．５で、本発明で規定される範囲内である樹脂組成物を溶剤で希釈したはんだ付け用フラックスは、実施例４ｂに示すように、オレイン酸とリノール酸の反応物であるトリマー酸に水素を添加した水添トリマー酸を５．０ｗｔ％、ロジンを１０．０ｗｔ％含み、ロジンに対する水添トリマー酸の比率が０．５で、本発明で規定される範囲内であり、残部が溶剤である。実施例４ｂのはんだ付け用フラックスでも、はんだ付け後の残渣のひび割れの抑制に対して十分な効果が得られた。
【００４２】
実施例５ａに示すように、オレイン酸とリノール酸の反応物であるダイマー酸を１６．７ｗｔ％、オレイン酸とリノール酸の反応物であるトリマー酸を１６．７ｗｔ％、ロジンを６７．７ｗｔ％含み、ロジンに対するダイマー酸とトリマー酸の合計量の比率が０．５で、本発明で規定される範囲内である樹脂組成物を溶剤で希釈したはんだ付け用フラックスは、実施例５ｂに示すように、オレイン酸とリノール酸の反応物であるダイマー酸を２．５ｗｔ％、オレイン酸とリノール酸の反応物であるトリマー酸を２．５ｗｔ％、ロジンを１０．０ｗｔ％含み、ロジンに対するダイマー酸とトリマー酸の合計量の比率が０．５で、本発明で規定される範囲内であり、残部が溶剤である。実施例５ｂのはんだ付け用フラックスでも、はんだ付け後の残渣のひび割れの抑制に対して十分な効果が得られた。
【００４３】
実施例６ａに示すように、オレイン酸とリノール酸の反応物であるダイマー酸に水素を添加した水添ダイマー酸を１６．７ｗｔ％、オレイン酸とリノール酸の反応物であるトリマー酸に水素を添加した水添トリマー酸を１６．７ｗｔ％、ロジンを６７．７ｗｔ％含み、ロジンに対する水添ダイマー酸と水添トリマー酸の合計量の比率が０．５で、本発明で規定される範囲内である樹脂組成物を溶剤で希釈したはんだ付け用フラックスは、実施例６ｂに示すように、オレイン酸とリノール酸の反応物であるダイマー酸に水素を添加した水添ダイマー酸を２．５ｗｔ％、オレイン酸とリノール酸の反応物であるトリマー酸に水素を添加した水添トリマー酸を２．５ｗｔ％、ロジンを１０．０ｗｔ％含み、ロジンに対する水添ダイマー酸と水添トリマー酸の合計量の比率が０．５で、本発明で規定される範囲内であり、残部が溶剤である。実施例６ｂのはんだ付け用フラックスでも、はんだ付け後の残渣のひび割れの抑制に対して十分な効果が得られた。
【００４４】
実施例７ａに示すように、オレイン酸とリノール酸の反応物であるダイマー酸を５０．０ｗｔ％、ロジンを５０．０ｗｔ％含み、ロジンに対するダイマー酸の比率が１．０で、本発明で規定される範囲内である樹脂組成物を溶剤で希釈したはんだ付け用フラックスは、実施例７ｂに示すように、オレイン酸とリノール酸の反応物であるダイマー酸を５．０ｗｔ％、ロジンを５．０ｗｔ％含み、ロジンに対するダイマー酸の比率が１．０で、本発明で規定される範囲内であり、残部が溶剤である。実施例７ｂのはんだ付け用フラックスでも、はんだ付け後の残渣のひび割れの抑制に対して十分な効果が得られた。
【００４５】
実施例８ａに示すように、オレイン酸とリノール酸の反応物であるダイマー酸を１３．０ｗｔ％、ロジンを８７．０ｗｔ％含み、ロジンに対するダイマー酸の比率が０．１５で、本発明で規定される範囲内である樹脂組成物を溶剤で希釈したはんだ付け用フラックスは、実施例８ｂに示すように、オレイン酸とリノール酸の反応物であるダイマー酸を１．５ｗｔ％、ロジンを１０．０ｗｔ％含み、ロジンに対するダイマー酸の比率が０．１５で、本発明で規定される範囲内であり、残部が溶剤である。実施例８ｂのはんだ付け用フラックスでも、はんだ付け後の残渣のひび割れの抑制に対して十分な効果が得られた。
【００４６】
実施例９ａに示すように、オレイン酸とリノール酸の反応物であるダイマー酸を９．１ｗｔ％、ロジンを６６．６ｗｔ％含み、ロジンに対するダイマー酸の比率が０．１５で、本発明で規定される範囲内であり、さらに有機酸としてアジピン酸を含む樹脂組成物を溶剤で希釈したはんだ付け用フラックスは、実施例９ｂに示すように、オレイン酸とリノール酸の反応物であるダイマー酸を１．５ｗｔ％、ロジンを１０．０ｗｔ％含み、ロジンに対するダイマー酸の比率が０．１５で、本発明で規定される範囲内であり、さらに、有機酸としてアジピン酸を本発明で規定された範囲内で含み、残部が溶剤である。実施例９ｂのはんだ付け用フラックスでも、はんだ付け後の残渣のひび割れの抑制に対して十分な効果が得られた。
【００４７】
実施例１０ａに示すように、オレイン酸とリノール酸の反応物であるダイマー酸を１６．７ｗｔ％、ロジンを８３．３ｗｔ％含み、ロジンに対するダイマー酸の比率が０．２で、本発明で規定される範囲内である樹脂組成物を溶剤で希釈したはんだ付け用フラックスは、実施例１０ｂに示すように、オレイン酸とリノール酸の反応物であるダイマー酸を２．０ｗｔ％、ロジンを１０．０ｗｔ％含み、ロジンに対するダイマー酸の比率が０．２で、本発明で規定される範囲内であり、残部が溶剤である。実施例１０ｂのはんだ付け用フラックスでも、はんだ付け後の残渣のひび割れの抑制に対して十分な効果が得られた。
【００４８】
実施例１１ａに示すように、オレイン酸とリノール酸の反応物であるダイマー酸を２３．１ｗｔ％、ロジンを７６．９ｗｔ％含み、ロジンに対するダイマー酸の比率が０．３で、本発明で規定される範囲内である樹脂組成物を溶剤で希釈したはんだ付け用フラックスは、実施例１１ｂに示すように、オレイン酸とリノール酸の反応物であるダイマー酸を３．０ｗｔ％、ロジンを１０．０ｗｔ％含み、ロジンに対するダイマー酸の比率が０．３で、本発明で規定される範囲内であり、残部が溶剤である。実施例１１ｂのはんだ付け用フラックスでも、はんだ付け後の残渣のひび割れの抑制に対して十分な効果が得られた。
【００４９】
実施例１２ａに示すように、オレイン酸とリノール酸の反応物であるダイマー酸を４１．２ｗｔ％、ロジンを５８．８ｗｔ％含み、ロジンに対するダイマー酸の比率が０．７で、本発明で規定される範囲内である樹脂組成物を溶剤で希釈したはんだ付け用フラックスは、実施例１２ｂに示すように、オレイン酸とリノール酸の反応物であるダイマー酸を７．０ｗｔ％、ロジンを１０．０ｗｔ％含み、ロジンに対するダイマー酸の比率が０．７で、本発明で規定される範囲内であり、残部が溶剤である。実施例１２ｂのはんだ付け用フラックスでも、はんだ付け後の残渣のひび割れの抑制に対して十分な効果が得られた。
【００５０】
実施例１３ａに示すように、オレイン酸とリノール酸の反応物であるダイマー酸を５０．０ｗｔ％、ロジンを５０．０ｗｔ％含み、ロジンに対するダイマー酸の比率が１．０で、本発明で規定される範囲内である樹脂組成物を溶剤で希釈したはんだ付け用フラックスは、実施例１３ｂに示すように、オレイン酸とリノール酸の反応物であるダイマー酸を１０．０ｗｔ％、ロジンを１０．０ｗｔ％含み、ロジンに対するダイマー酸の比率が１．０で、本発明で規定される範囲内であり、残部が溶剤である。実施例１３ｂのはんだ付け用フラックスでも、はんだ付け後の残渣のひび割れの抑制に対して十分な効果が得られた。
【００５１】
実施例１４ａに示すように、オレイン酸とリノール酸の反応物であるダイマー酸を１４．７ｗｔ％、オレイン酸とリノール酸の反応物であるトリマー酸に水素を添加した水添トリマー酸を１４．７ｗｔ％、ロジンを５８．８ｗｔ％含み、ロジンに対するダイマー酸と水添トリマー酸の合計量の比率が０．５で、本発明で規定される範囲内であり、さらに、有機酸としてマロン酸、コハク酸、グルタル酸、アジピン酸を含む樹脂組成物を溶剤で希釈したはんだ付け用フラックスは、実施例１４ｂに示すように、オレイン酸とリノール酸の反応物であるダイマー酸を２．５ｗｔ％、オレイン酸とリノール酸の反応物であるトリマー酸に水素を添加した水添トリマー酸を２．５ｗｔ％、ロジンを１０．０ｗｔ％含み、ロジンに対するダイマー酸と水添トリマー酸の合計量の比率が０．５で、本発明で規定される範囲内であり、さらに、有機酸としてマロン酸、コハク酸、グルタル酸、アジピン酸を本発明で規定された範囲内で含み、残部が溶剤である。実施例１４ｂのはんだ付け用フラックスでも、はんだ付け後の残渣のひび割れの抑制に対して十分な効果が得られた。
【００５２】
実施例１５ａに示すように、オレイン酸とリノール酸の反応物であるダイマー酸を２９．４ｗｔ％、ロジンを５８．８ｗｔ％含み、ロジンに対するダイマー酸の比率が０．５で、本発明で規定される範囲内であり、さらに、有機酸としてグルタル酸を含み、アミンとして２−フェニルイミダゾールを含む樹脂組成物を溶剤で希釈したはんだ付け用フラックスは、実施例１５ｂに示すように、オレイン酸とリノール酸の反応物であるダイマー酸を５．０ｗｔ％、ロジンを１０．０ｗｔ％含み、ロジンに対するダイマー酸の比率が０．５で、本発明で規定される範囲内であり、さらに、有機酸としてグルタル酸を本発明で規定された範囲内で含み、アミンとして２−フェニルイミダゾールを本発明で規定された範囲内で含み、残部が溶剤である。実施例１５ｂのはんだ付け用フラックスでも、はんだ付け後の残渣のひび割れの抑制に対して十分な効果が得られた。
【００５３】
実施例１６ａに示すように、オレイン酸とリノール酸の反応物であるダイマー酸を２９．４ｗｔ％、ロジンを５８．８ｗｔ％含み、ロジンに対するダイマー酸の比率が０．５で、本発明で規定される範囲内であり、さらに、有機酸としてグルタル酸を含み、アミンとしてモノエタノールアミンを含む樹脂組成物を溶剤で希釈したはんだ付け用フラックスは、実施例１６ｂに示すように、オレイン酸とリノール酸の反応物であるダイマー酸を５．０ｗｔ％、ロジンを１０．０ｗｔ％含み、ロジンに対するダイマー酸の比率が０．５で、本発明で規定される範囲内であり、さらに、有機酸としてグルタル酸を本発明で規定された範囲内で含み、アミンとしてモノエタノールアミンを本発明で規定された範囲内で含み、残部が溶剤である。実施例１６ｂのはんだ付け用フラックスでも、はんだ付け後の残渣のひび割れの抑制に対して十分な効果が得られた。
【００５４】
実施例１７ａに示すように、オレイン酸とリノール酸の反応物であるダイマー酸を２９．４ｗｔ％、ロジンを５８．８ｗｔ％含み、ロジンに対するダイマー酸の比率が０．５で、本発明で規定される範囲内であり、さらに、有機酸としてグルタル酸を含み、ハロゲンとしてアミンハロゲン化水素酸塩を含む樹脂組成物を溶剤で希釈したはんだ付け用フラックスは、実施例１７ｂに示すように、オレイン酸とリノール酸の反応物であるダイマー酸を５．０ｗｔ％、ロジンを１０．０ｗｔ％含み、ロジンに対するダイマー酸の比率が０．５で、本発明で規定される範囲内であり、さらに、有機酸としてグルタル酸を本発明で規定された範囲内で含み、ハロゲンとしてアミンハロゲン化水素酸塩を本発明で規定された範囲内で含み、残部が溶剤である。実施例１７ｂのはんだ付け用フラックスでも、はんだ付け後の残渣のひび割れの抑制に対して十分な効果が得られた。
【００５５】
実施例１８ａに示すように、オレイン酸とリノール酸の反応物であるダイマー酸を２９．４ｗｔ％、ロジンを５８．８ｗｔ％含み、ロジンに対するダイマー酸の比率が０．５で、本発明で規定される範囲内であり、さらに、有機酸としてグルタル酸を含み、ハロゲンとして有機ハロゲン化合物を含む樹脂組成物を溶剤で希釈したはんだ付け用フラックスは、実施例１８ｂに示すように、オレイン酸とリノール酸の反応物であるダイマー酸を５．０ｗｔ％、ロジンを１０．０ｗｔ％含み、ロジンに対するダイマー酸の比率が０．５で、本発明で規定される範囲内であり、さらに、有機酸としてグルタル酸を本発明で規定された範囲内で含み、ハロゲンとして有機ハロゲン化合物を本発明で規定された範囲内で含み、残部が溶剤である。実施例１８ｂのはんだ付け用フラックスでも、はんだ付け後の残渣のひび割れの抑制に対して十分な効果が得られた。
【００５６】
実施例１９ａに示すように、オレイン酸とリノール酸の反応物であるダイマー酸を２９．１ｗｔ％、ロジンを５８．１ｗｔ％含み、ロジンに対するダイマー酸の比率が０．５で、本発明で規定される範囲内であり、さらに、有機酸としてグルタル酸を含み、アミンとして２−フェニルイミダゾールを含み、ハロゲンとしてアミンハロゲン化水素酸塩を含む樹脂組成物を溶剤で希釈したはんだ付け用フラックスは、実施例１９ｂに示すように、オレイン酸とリノール酸の反応物であるダイマー酸を５．０ｗｔ％、ロジンを１０．０ｗｔ％含み、ロジンに対するダイマー酸の比率が０．５で、本発明で規定される範囲内であり、さらに、有機酸としてグルタル酸を本発明で規定された範囲内で含み、アミンとして２−フェニルイミダゾールを本発明で規定された範囲内で含み、ハロゲンとしてアミンハロゲン化水素酸塩を本発明で規定された範囲内で含み、残部が溶剤である。実施例１９ｂのはんだ付け用フラックスでも、はんだ付け後の残渣のひび割れの抑制に対して十分な効果が得られた。
【００５７】
実施例２０ａに示すように、オレイン酸とリノール酸の反応物であるダイマー酸を２７．８ｗｔ％、ロジンを５５．６ｗｔ％含み、ロジンに対するダイマー酸の比率が０．５で、本発明で規定される範囲内であり、さらに、有機酸としてグルタル酸を含み、アミンとして２−フェニルイミダゾールを含み、ハロゲンとして有機ハロゲン化合物を含む樹脂組成物を溶剤で希釈したはんだ付け用フラックスは、実施例２０ｂに示すように、オレイン酸とリノール酸の反応物であるダイマー酸を５．０ｗｔ％、ロジンを１０．０ｗｔ％含み、ロジンに対するダイマー酸の比率が０．５で、本発明で規定される範囲内であり、さらに、有機酸としてグルタル酸を本発明で規定された範囲内で含み、アミンとして２−フェニルイミダゾールを本発明で規定された範囲内で含み、ハロゲンとして有機ハロゲン化合物を本発明で規定された範囲内で含み、残部が溶剤である。実施例２０ｂのはんだ付け用フラックスでも、はんだ付け後の残渣のひび割れの抑制に対して十分な効果が得られた。
【００５８】
なお、各実施例では、溶剤としてイソプロピルアルコールを使用したが、工業用エタノール（エタノールにメタノール及び／またはイソプロピルアルコールを添加した混合溶剤）を使用しても同様の効果が得られた。
【００５９】
これに対して、比較例１ａに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてマロン酸を含み、さらにロジンを含む樹脂組成物を溶剤で希釈したはんだ付け用フラックスは、比較例１ｂに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてマロン酸を本発明で規定された範囲内で含み、さらにロジンを本発明で規定された範囲内で含み、残部が溶剤である。比較例１ｂのはんだ付け用フラックスでは、はんだ付け後の残渣のひび割れが見られ、残渣のひび割れの抑制に対して十分な効果が得られなかった。
【００６０】
比較例２ａに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてコハク酸を含み、さらにロジンを含む樹脂組成物を溶剤で希釈したはんだ付け用フラックスは、比較例２ｂに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてコハク酸を本発明で規定された範囲内で含み、さらにロジンを本発明で規定された範囲内で含み、残部が溶剤である。比較例２ｂのはんだ付け用フラックスでも、はんだ付け後の残渣のひび割れが見られ、残渣のひび割れの抑制に対して十分な効果が得られなかった。
【００６１】
比較例３ａに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてグルタル酸を含み、さらにロジンを含む樹脂組成物を溶剤で希釈したはんだ付け用フラックスは、比較例３ｂに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてグルタル酸を本発明で規定された範囲内で含み、さらにロジンを本発明で規定された範囲内で含み、残部が溶剤である。比較例３ｂのはんだ付け用フラックスでも、はんだ付け後の残渣のひび割れが見られ、残渣のひび割れの抑制に対して十分な効果が得られなかった。
【００６２】
比較例４ａに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてアジピン酸を含み、さらにロジンを含む樹脂組成物を溶剤で希釈したはんだ付け用フラックスは、比較例４ｂに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてアジピン酸を本発明で規定された範囲内で含み、さらにロジンを本発明で規定された範囲内で含み、残部が溶剤である。比較例４ｂのはんだ付け用フラックスでも、はんだ付け後の残渣のひび割れが見られ、残渣のひび割れの抑制に対して十分な効果が得られなかった。
【００６３】
比較例５ａに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、その他の有機酸も含まず、ロジンのみを含む樹脂組成物を溶剤で希釈したはんだ付け用フラックスは、比較例５ｂに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、その他の有機酸も含まず、ロジンのみを含む。比較例５ｂのはんだ付け用フラックスでも、はんだ付け後の残渣のひび割れが見られ、残渣のひび割れの抑制に対して十分な効果が得られなかった。
【００６４】
比較例６ａに示すように、オレイン酸とリノール酸の反応物であるダイマー酸を含む場合でも、オレイン酸とリノール酸の反応物であるダイマー酸を１．０ｗｔ％、ロジンを９９．０ｗｔ％含み、ロジンに対するダイマー酸の比率が０．０１で、本発明で規定される範囲を下回る樹脂組成物を溶剤で希釈したはんだ付け用フラックスは、比較例６ｂに示すように、オレイン酸とリノール酸の反応物であるダイマー酸を０．１ｗｔ％、ロジンを１０．０ｗｔ％含み、残部が溶剤であり、ダイマー酸の量が本発明で規定された範囲を下回り、ロジンに対するダイマー酸の比率が０．０１で、本発明で規定された範囲を下回る。比較例６ｂのはんだ付け用フラックスでは、はんだ付け後の残渣のひび割れが見られ、残渣のひび割れの抑制に対して十分な効果が得られなかった。
【００６５】
比較例７ａに示すように、オレイン酸とリノール酸の反応物であるダイマー酸を含む場合でも、オレイン酸とリノール酸の反応物であるダイマー酸を４．８ｗｔ％、ロジンを９５．２ｗｔ％含み、ロジンに対するダイマー酸の比率が０．０５で、本発明で規定される範囲を下回る樹脂組成物を溶剤で希釈したはんだ付け用フラックスは、比較例７ｂに示すように、オレイン酸とリノール酸の反応物であるダイマー酸を０．５ｗｔ％、ロジンを１０．０ｗｔ％含み、残部が溶剤であり、ダイマー酸の量が本発明で規定された範囲を下回り、ロジンに対するダイマー酸の比率が０．０５で、本発明で規定された範囲を下回る。比較例７ｂのはんだ付け用フラックスでは、はんだ付け後の残渣のひび割れが見られ、残渣のひび割れの抑制に対して十分な効果が得られなかった。
【００６６】
比較例８ａに示すように、オレイン酸とリノール酸の反応物であるダイマー酸を含む場合でも、オレイン酸とリノール酸の反応物であるダイマー酸を９．１ｗｔ％、ロジンを９０．９ｗｔ％含み、ロジンに対するダイマー酸の比率が０．１で、本発明で規定される範囲を下回る樹脂組成物を溶剤で希釈したはんだ付け用フラックスは、比較例８ｂに示すように、オレイン酸とリノール酸の反応物であるダイマー酸を１．０ｗｔ％、ロジンを１０．０ｗｔ％含み、残部が溶剤であり、ダイマー酸の量が本発明で規定された範囲を下回り、ロジンに対するダイマー酸の比率が０．１で、本発明で規定された範囲を下回る。比較例８ｂのはんだ付け用フラックスでは、はんだ付け後の残渣のひび割れが見られ、残渣のひび割れの抑制に対して十分な効果が得られなかった。
【００６７】
比較例９ａ〜比較例１２ａに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてグルタル酸を含み、さらにロジンを含む樹脂組成物を溶剤で希釈したはんだ付け用フラックスは、比較例９ｂ〜比較例１２ｂに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてグルタル酸を含み、さらにロジンを含む。比較例９ｂ〜比較例１２ｂのはんだ付け用フラックスでは、本発明で規定される範囲内で有機酸の量を変えても、はんだ付け後の残渣のひび割れが見られ、残渣のひび割れの抑制に対して十分な効果が得られなかった。
【００６８】
比較例比較例１３ａに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてグルタル酸を含み、さらにロジンを含む樹脂組成物を溶剤で希釈したはんだ付け用フラックスは、比較例１３ｂに示すように、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれも含まず、有機酸としてグルタル酸を本発明で規定された範囲を超えて含み、さらにロジンを含む。比較例１３ｂのはんだ付け用フラックスでは、はんだ付け後の残渣のひび割れが見られ、残渣のひび割れの抑制に対して十分な効果が得られなかった。
【００６９】
以上のことから、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンと溶剤とを含み、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下であるはんだ付け用フラックスでは、はんだ付け後の残渣のひび割れが抑制された。
【００７０】
以上の効果は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンとを含み、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率が、ロジンを基準として０．１５以上１．００以下である樹脂組成物を溶剤で希釈したはんだ付け用フラックスで得られた。
【００７１】
これにより、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかの量、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計の量と、ロジンの量の比率に、発明の効果が起因することが判った。
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかとロジンとを含み、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンとを含み、
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかとロジンとを含む場合、当該ダイマー酸、トリマー酸、水添ダイマー酸または水添トリマー酸のいずれかの量と、ロジンの量の比率が、ロジンを基準として０．１５以上１．００以下であり、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンとを含む場合、当該ダイマー酸、トリマー酸、水添ダイマー酸及び水添トリマー酸の２種以上の合計の量と、ロジンの量の比率が、ロジンを基準として０．１５以上１．００以下である
ことを特徴とする樹脂組成物。
【請求項２】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかとロジンと溶剤とを含み、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンと溶剤とを含み、
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかとロジンと溶剤とを含む場合、当該ダイマー酸、トリマー酸、水添ダイマー酸または水添トリマー酸のいずれかの量と、ロジンの量の比率が、ロジンを基準として０．１５以上１．００以下であり、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンと溶剤とを含む場合、当該ダイマー酸、トリマー酸、水添ダイマー酸及び水添トリマー酸の２種以上の合計の量と、ロジンの量の比率が、ロジンを基準として０．１５以上１．００以下である
ことを特徴とするはんだ付け用フラックス。
【請求項３】
オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれか、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上の合計を、１．５ｗｔ％以上１０．０ｗｔ％以下含む
ことを特徴とする請求項２に記載のはんだ付け用フラックス。
【請求項４】
ロジンを５．０ｗｔ％以上１０．０ｗｔ％以下、
溶剤を８０．０ｗｔ％以上９０．０ｗｔ％以下含む
ことを特徴とする請求項２または請求項３に記載のはんだ付け用フラックス。
【請求項５】
活性剤としてさらに他の有機酸を０ｗｔ％以上５．０ｗｔ％以下、
有機ハロゲン化合物を０ｗｔ％以上１．０ｗｔ％以下、
アミンハロゲン化水素酸塩を０ｗｔ％以上１．０ｗｔ％以下含む
ことを特徴とする請求項２〜請求項４の何れか１項に記載のはんだ付け用フラックス。
【請求項６】
活性剤としてさらにアミンを０ｗｔ％以上１．０ｗｔ％以下含む
ことを特徴とする請求項２〜請求項５の何れか１項に記載のはんだ付け用フラックス。
【手続補正２】
【補正対象書類名】明細書
【補正対象項目名】０００８
【補正方法】変更
【補正の内容】
【０００８】
そこで、本発明は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかとロジンとを含み、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンとを含み、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかとロジンとを含む場合、当該ダイマー酸、トリマー酸、水添ダイマー酸または水添トリマー酸のいずれかの量と、ロジンの量の比率が、ロジンを基準として０．１５以上１．００以下であり、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンとを含む場合、当該ダイマー酸、トリマー酸、水添ダイマー酸及び水添トリマー酸の２種以上の合計の量と、ロジンの量の比率が、ロジンを基準として０．１５以上１．００以下である樹脂組成物である。
【手続補正３】
【補正対象書類名】明細書
【補正対象項目名】０００９
【補正方法】変更
【補正の内容】
【０００９】
また、本発明は、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかとロジンと溶剤とを含み、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンと溶剤とを含み、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸またはオレイン酸とリノール酸の反応物であるトリマー酸に水素を添加した水添トリマー酸のいずれかとロジンと溶剤とを含む場合、当該ダイマー酸、トリマー酸、水添ダイマー酸または水添トリマー酸のいずれかの量と、ロジンの量の比率が、ロジンを基準として０．１５以上１．００以下であり、あるいは、オレイン酸とリノール酸の反応物であるダイマー酸、オレイン酸とリノール酸の反応物であるトリマー酸、オレイン酸とリノール酸の反応物であるダイマー酸に水素を添加した水添ダイマー酸及びオレイン酸とリノール酸の反応物であるトリマー酸に水素を添加した水添トリマー酸の２種以上とロジンと溶剤とを含む場合、当該ダイマー酸、トリマー酸、水添ダイマー酸及び水添トリマー酸の２種以上の合計の量と、ロジンの量の比率が、ロジンを基準として０．１５以上１．００以下であるはんだ付け用フラックスである。